(57)【要約】【課題】オレフィン系壁紙やオレフィン系の多層フィルム，多層シート等の廃材を再利用することができる新規な方法を提供する。【解決手段】オレフィン系合成樹脂シートに裏打紙を積層してなるオレフィン系壁紙を適当な大きさにカットし、これにオレフィン系合成樹脂を添加して、紙材の含有率を所定範囲に調整したリサイクル材料を得、これを粘着テープの基材として再利用する。【選択図】  なし【特許請求の範囲】
【請求項１】
オレフィン系合成樹脂シートに裏打紙を積層してなるオレフィン系壁紙にオレフィン系合成樹脂を添加して、紙材の含有率を所定範囲に調整したリサイクル材料を得、これを粘着テープの基材として再利用することを特徴とするオレフィン系壁紙の再利用方法。
【請求項２】
前記添加するオレフィン系合成樹脂が、オレフィン系合成樹脂を主体とした多層フィルム又は多層シートの廃材であることを特徴とする請求項１記載のオレフィン系壁紙の再利用方法。
【請求項３】
前記リサイクル材料における紙材の含有率が２〜９％であることを特徴とする請求項１又は２記載のオレフィン系壁紙の再利用方法。
【請求項４】
紙材を所定の割合で含有したオレフィン系合成樹脂からなる粘着テープ用基材。
【請求項５】
請求項４記載の粘着テープ用基材の片面に粘着層を形成してなる養生用又はマスキング用の粘着テープ。
【発明の詳細な説明】
【技術分野】
【０００１】
本発明は、オレフィン系壁紙の再利用方法に関し、詳しくは、オレフィン系壁紙の製造現場で発生した不適合品等の廃材を、裏打紙が付着したままの状態で再利用する方法に関する。
【背景技術】
【０００２】
従来、壁紙製造現場で不良品や不要となった裏打紙付きの合成樹脂製壁紙を再利用する方法として、例えば特許文献１、２に記載されるように、裏打紙付きの塩化ビニル壁紙を粉砕した後に加熱混練してペレット状に押出し成形し、該ペレット状物をリサイクル材料として再利用して、壁紙の表面樹脂層（塩化ビニル層）や塩化ビニル樹脂シート等を成形することが提案されている。
しかし、このようにして得たリサイクル材料を再利用して成形されたリサイクル製品は、粉砕されたとはいえ紙材が混入しているので、新規材料により成形された製品と比較すると、伸び率や引き裂き強度などの樹脂として要求される特性が劣る虞れがあり、樹脂製品全般に容易に再利用ができるとは言い難い。
【０００３】
ところで、近年、環境問題等の観点から、塩化ビニル樹脂に代えてオレフィン系合成樹脂を用いることが各種技術分野で検討されており、壁紙においても、オレフィン系合成樹脂シートに裏打紙を積層してなるオレフィン系壁紙が各種提案されている（例えば特許文献３参照）。
また、オレフィン系合成樹脂は、農業用ポリオレフィンフィルムやオレフィン系ターポリンのようなオレフィン系合成樹脂層を主体とする多層フィルム、多層シート、或いは粘着テープの基材などにも採用されつつある（例えば特許文献４、５参照）。
【０００４】
【特許文献１】特開平６−１１４８３８号公報
【特許文献２】特開平６−１２６７４５号公報
【特許文献３】特開２００３−２５５１７号公報
【特許文献４】特開平５−１０４６８３号公報
【特許文献５】特開２００４−１８６８３号公報
【発明の開示】
【発明が解決しようとする課題】
【０００５】
このようなオレフィン系壁紙やオレフィン系の多層フィルム，多層シートの製造現場等で発生した廃材は、オレフィン系合成樹脂以外の素材も含むため、前記したように再利用が容易ではなく、現状においては大部分が廃棄処理されており、有効な再利用方法が望まれている。
【０００６】
本発明はこのような従来事情に鑑みてなされたもので、その目的とする処は、オレフィン系壁紙やオレフィン系の多層フィルム，多層シート等の廃材を再利用することができる新規な方法を提供することにある。
【課題を解決するための手段】
【０００７】
以上の目的を達成するために、本願発明者等は、建築の養生や塗装養生などに用いられる再剥離可能な粘着テープが、貼り着け作業時に素手で容易に切断できる手切れ性を求められることに着目し、鋭意研究を重ねた結果、前記手切れ性を得るために、紙材が混入したオレフィン系合成樹脂が適していることを知見して本発明を完成した。
【０００８】
すなわち、本発明は、オレフィン系合成樹脂シートに裏打紙を積層してなるオレフィン系壁紙にオレフィン系合成樹脂材を添加して、紙材の含有率を所定範囲に調整したリサイクル材料を得、これを粘着テープの基材として再利用することを特徴とするオレフィン系壁紙の再利用方法である。
【０００９】
前記添加するオレフィン系合成樹脂材は、オレフィン系合成樹脂を主体とした多層フィルム又は多層シートの廃材であることが好ましい。
【００１０】
前記リサイクル材料における紙材の含有率は２〜９％であることが好ましい。
【００１１】
本発明に係るオレフィン系壁紙の再利用方法で得られた粘着テープ用基材は、紙材を所定の割合で含有したオレフィン系合成樹脂からなり、該粘着テープ用基材の片面に、再剥離可能な低粘着性の粘着層を形成することで、建築の養生や塗装養生、マスキングなどに用いられる再剥離可能な粘着テープを提供することができる。該粘着テープは、所定比率の紙材を含有するので、貼り着け作業時に素手で容易に切断できる手切れ性を備えたものとなる。
【発明の効果】
【００１２】
本発明によれば、オレフィン系合成樹脂シートに裏打紙を積層してなるオレフィン系壁紙や、オレフィン系合成樹脂を主体とした多層フィルム，多層シート等の廃材を、手切れ性が要求される養生用又はマスキング用の粘着テープの基材として有効に再利用することができる。従って、これら廃材の廃棄にかかるコストや材料の無駄を無くすと共に、資源リサイクルを推進して地球環境の改善にも寄与するなど、多くの効果を奏する。
また、本発明に係る粘着テープ用基材は、所定割合の紙材を含有したオレフィン系合成樹脂からなるので、塩化ビニル樹脂製のテープ用基材の代替として利用できると共に、貼り着け作業時に素手で容易に切断できる手切れ性を備え、建築の養生や塗装養生、マスキング用の粘着テープとして好適に供することができる。
【発明を実施するための最良の形態】
【００１３】
以下、本発明の実施形態例について詳述する。
まず、オレフィン系合成樹脂シートに裏打紙を積層してなるオレフィン系壁紙と、農業用ポリオレフィンフィルムとを粉砕してバンバリーで混練し、紙材が混入したオレフィン系合成樹脂の混合物を得、該混合物を用いてカレンダー加工により所定厚さのフィルムを成形し、これをロール状に巻き取った後、所定幅に切断してロール状に巻回されたテープ状基材とし、該テープ状基材の片面に低粘着性の粘着層を形成して粘着テープを得た。
前記オレフィン系壁紙と農業用ポリオレフィンフィルムは、製造過程で不適合品となったものや不要品となった廃材を使用した。
【００１４】
このようにして得られた粘着テープは、カレンダー加工によるフィルム成形時に切断が生じるようなことがなく加工性に優れたものであり、また、使用時の手切れ性に優れるため、主に建築の養生や塗装養生、マスキング用として好適に提供することができた。
【００１５】
次に、より具体的な実施例と比較例を用いて本発明の優位性を実証した測定試験について説明する。
オレフィン系壁紙の廃材として、メチルメタクリレート成分の割合が２０重量％のエチレン−メチルメタクリレート共重合体（住友化学工業社製アクリフトＷＨ−２０６）：６０重量部、メチルメタクリレート成分の割合が２５重量％のエチレン−メチルメタクリレート共重合体（住友化学工業社製アクリフトＷＫ−３０７）：４０重量部、全エチレン−メチルメタクリレート共重合体のメチルメタクリレート成分が占める割合（ＭＭＡ比率）：２２％、炭酸カルシウム：３５重量部、その他、顔料や各種添加剤が所定量添加された成分組成の樹脂配合物をカレンダー加工して得た厚さ１３０μｍのシートを表面層とし、裏打材である厚さ１２０μｍの壁紙用普通紙を積層してなるオレフィン系壁紙を用いた。該壁紙の紙材とオレフィン系樹脂の比率は、紙材：６５ｇ／ｍ２、オレフィン系樹脂：１７８ｇ／ｍ２であった。
【００１６】
このオレフィン系壁紙のみを用いると紙材の比率が大きすぎるので、添加するオレフィン系合成樹脂として、農業用ポリオレフィンフィルムの廃材を用いた。該農業用ポリオレフィンフィルムは、メタロセン系直鎖状低密度ポリエチレン：約５０重量％と、エチレン酢酸ビニル共重合体（酢酸ビニル平均１０重量％）：約５０重量％を混合したオレフィン系合成樹脂フィルムであった。
【００１７】
これらオレフィン系壁紙と農業用ポリオレフィンフィルムを適当な大きさにカットし、表１中に示す重量比率となるようバンバリーで混練して、紙材が含有した配合物を得、これをカレンダー加工で厚さ０．１０ｍｍのフィルムに成形しロール状に巻き取った後、幅５０ｍｍに切断して長さ５０ｍのテープ用基材を得、実施例１とした。また、オレフィン系壁紙と農業用ポリオレフィンフィルムの重量比率を表１記載のように変更して、実施例２〜５、比較例１、２とした。
【００１８】
これら各試料について、前記カレンダー加工でフィルムに成形した後ロール状に巻き取る際のテンションを変動させ、通常作業時のテンション変動の範囲内において切断トラブルが発生するか否かを確認した。
切断トラブルの発生が０回のものは加工性良しと判定し、表中に◎で示した。切断トラブルの発生が１〜２回のものは加工性やや良しと判定し、表中に○で示した。切断トラブルが３回以上発生したものは加工性悪いと判定し、表中に×で示した。
【００１９】
また、各試料について、貼り着け作業時に素手で容易に切断できるかを否かを確認した。テープの幅方向に沿ってほぼ真っ直ぐに素手で切断できたものは手切れ性良しと判定し、表中に◎で示した。素手で切断はできるものの、テープの幅方向に対し斜めに切断されたり、切断縁がいびつになるものは手切れ性やや良しと判定し、表中に○で示した。素手での切断が困難なものは手切れ性悪いと判定し、表中に×で示した。
【００２０】
【表１】
2005262737.tif 000002
【００２１】
以上の結果から、紙材が含有したオレフィン系合成樹脂からなるテープ用基材は、素手で容易に切断することができ、養生用やマスキング用の粘着テープの基材として好適であることが確認できた。
また、紙材の含有率が２〜９％である場合、カレンダー加工でフィルムに成形した後ロール状に巻き取る際の切断が少なく、加工性にも優れた基材となるので、より好適であることが確認できた。
【００２２】
尚、前記実施例３のフィルムを目付３０ｇ／ｍ２の一般包装紙からなる紙と熱ラミネートすると共に、該紙の表面にアクリル系粘着剤を塗布した後、幅５０ｍｍに裁断し、長さ５０ｍの粘着テープを作製した。このようにした得られた粘着テープは、実施例３のフィルムの片面に直接アクリル系粘着剤を塗布した場合に比べ、さらに手切れ性の良いものであった。
【００２３】
以上、本発明の実施形態の例を説明したが、本発明は前記実施形態に限定されるものではなく、特許請求の範囲の各請求項に記載された技術思想の範疇において種々の変更が可能であることは言うまでもない。